(57)【要約】【課題】光干渉性フィラメントを含む布帛であって、意匠性に優れるだけでなく耐摩耗性にも優れる布帛および繊維製品を提供する。【解決手段】光干渉性フィラメントを含む布帛であって、布帛の少なくとも一方の面に凹部を有し、かつ前記光干渉性フィラメントが該凹部にのみ露出している。【選択図】図１
2011074548.tif 000002
【特許請求の範囲】
【請求項１】
光干渉性フィラメントを含む布帛であって、布帛の少なくとも一方の面に凹部を有し、かつ前記光干渉性フィラメントが該凹部にのみ露出していることを特徴とする、光干渉性フィラメントを含む布帛。
【請求項２】
前記光干渉性フィラメントが、屈折率が互いに異なる少なくとも２種のポリマーが扁平断面の長軸方向と平行に積層してなる、扁平状の光干渉性フィラメントである、請求項１に記載の光干渉性フィラメントを含む布帛。
【請求項３】
屈折率が互いに異なる２種のポリマーがポリエステルおよびナイロンであり、光干渉性フィラメントの扁平率が２．０〜１５．０、積層数が１０〜１２０層である、請求項２に記載の光干渉性フィラメントを含む布帛。
【請求項４】
互いに異なる色を呈する複数の光干渉性フィラメントが布帛に含まれる、請求項１〜３のいずれかに記載の光干渉性フィラメントを含む布帛。
【請求項５】
布帛に他の繊維として黒原着フィラメントが含まれる、請求項１〜４のいずれかに記載の光干渉性フィラメントを含む布帛。
【請求項６】
凹部を有する面において、凹部以外の箇所に前記黒原着フィラメントが露出している、請求項５に記載の光干渉性フィラメントを含む布帛。
【請求項７】
布帛の面において凹部が複数存在しており、かつ凹部の深さＨと布帛の厚みＴの割合Ｈ／Ｔが０．１〜０．９の範囲内である、請求項１〜６のいずれかに記載の光干渉性フィラメントを含む布帛。
【請求項８】
前記凹部の合計面積比率が布帛面の面積対比１〜５０％の範囲内である、請求項１〜７のいずれかに記載の光干渉性フィラメントを含む布帛。
【請求項９】
布帛の目付が１００〜７００ｇ／ｍ２の範囲内である、請求項１〜８のいずれかに記載の光干渉性フィラメントを含む布帛。
【請求項１０】
布帛の耐摩耗性が、ＪＩＳ  Ｌ１０９６（テーバー法、荷重４．９０Ｎ、１０００回）で試験した後の判定等級で３級以上である、請求項１〜９のいずれかに記載の光干渉性フィラメントを含む布帛。
【請求項１１】
請求項１〜１０のいずれかに記載の布帛を用いてなる、カーシート表皮材、ソファー表皮材、および椅子張りからなる群より選択されるいずれかの繊維製品。
【発明の詳細な説明】
【技術分野】
【０００１】
本発明は、光干渉性フィラメントを含む布帛であって、意匠性に優れるだけでなく耐摩耗性にも優れる布帛および繊維製品に関するものである。
【背景技術】
【０００２】
従来、光干渉性フィラメントを含む布帛は染色などの着色処理を施すことなくモルフォ蝶のような深色と光沢を呈するため、カーシート表皮材、インテリア用品、各種ドレスなどに用いられている（例えば、特許文献１、２、３参照）。
【０００３】
しかしながら、光干渉性フィラメントを含む布帛をカーシート表皮材やインテリア用品など過酷な使用条件にさらされる用途に用いると、摩耗により光干渉性フィラメントの糸切れが発生したり、毛羽立つという問題があった。
【先行技術文献】
【特許文献】
【０００４】
【特許文献１】特開２００１−３０３３９２号公報
【特許文献２】特開２００８−１６３４８３号公報
【特許文献３】特開平７−３３１５３２号公報
【発明の概要】
【発明が解決しようとする課題】
【０００５】
本発明は、上記の背景に鑑みなされたものであり、その目的は、光干渉性フィラメントを含む布帛であって、意匠性に優れるだけでなく耐摩耗性にも優れる布帛および繊維製品を提供することにある。
【課題を解決するための手段】
【０００６】
本発明者らは、上記目的を達成するため鋭意検討した結果、布帛表面に凹部を形成し、該凹部に光干渉性フィラメントに配することにより、布帛の耐摩耗性が向上することを見出し、さらに鋭意検討を重ねることにより本発明に想到した。
【０００７】
かくして、本発明によれば「光干渉性フィラメントを含む布帛であって、布帛の少なくとも一方の面に凹部を有し、かつ前記光干渉性フィラメントが該凹部にのみ露出していることを特徴とする、光干渉性フィラメントを含む布帛。」が提供される。
【０００８】
その際、前記光干渉性フィラメントが、屈折率が互いに異なる少なくとも２種のポリマーが扁平断面の長軸方向と平行に積層してなる、扁平状の光干渉性フィラメントであることが好ましい。特に、屈折率が互いに異なる２種のポリマーがポリエステルおよびナイロンであり、光干渉性フィラメントの扁平率が２．０〜１５．０、積層数が１０〜１２０層であることが好ましい。また、互いに異なる色を呈する複数の光干渉性フィラメントが布帛に含まれることが好ましい。また、布帛に他の繊維として黒原着フィラメントが含まれることが好ましい。また、凹部を有する面において、凹部以外の箇所に前記黒原着フィラメントが露出していることが好ましい。
【０００９】
本発明の布帛において、布帛の面に凹部が複数存在しており、凹部の深さＨと布帛の厚みＴの割合Ｈ／Ｔが０．１〜０．９の範囲内であることが好ましい。また、前記凹部の合計面積比率が布帛面の面積対比１〜５０％の範囲内であることが好ましい。また、布帛の目付が１００〜７００ｇ／ｍ２の範囲内であることが好ましい。また、布帛の耐摩耗性が、ＪＩＳ  Ｌ１０９６（テーバー法、荷重４．９０Ｎ、１０００回）で試験した後の判定等級で３級以上であることが好ましい。
また、本発明によれば、前記の布帛を用いてなる、カーシート表皮材、ソファー表皮材、および椅子張りからなる群より選択されるいずれかの繊維製品が提供される。
【発明の効果】
【００１０】
本発明によれば、光干渉性フィラメントを含む布帛であって、意匠性に優れるだけでなく耐摩耗性にも優れる布帛および繊維製品が得られる。
【図面の簡単な説明】
【００１１】
【図１】本発明において、凹部を説明するための、布帛断面の模式図である。
【図２】実施例１で採用した編組織図である。
【図３】実施例１で得られた布帛の図面代用写真である。
【図４】比較例１で採用した編組織図である。
【発明を実施するための形態】
【００１２】
以下、本発明の実施の形態について詳細に説明する。
まず、本発明の布帛に含まれる光干渉性フィラメントは光干渉性を有するフィラメントであれば特に制限はないが、特開２００８−１６３４８３号公報に記載されているような光干渉性フィラメントが好ましい。すなわち、屈折率が互いに異なる少なくとも２種のポリマーが偏平断面の長軸方向と平行に積層してなる偏平状の光干渉性フィラメントが好ましい。
【００１３】
特開２００８−１６３４８３号公報の図１は、前記光干渉性フィラメントの断面形態を模式的に示した図である。該図から明らかなように、光干渉性フィラメントの断面は偏平状であり、かつ、２種の重合体が偏平断面の長軸方向と並列に積層されており、これによって光干渉に有効な、広い面積を構成している。
【００１４】
前記光干渉性フィラメントを構成する２種の重合体は、屈折率に差のある組合せとすることが好ましい。一般に重合体の屈折率は１．３０〜１．８２の範囲にあり、そのうち汎用重合体では１．３５〜１．７５の範囲にある。この中から高屈折率側の重合体成分の屈折率をｎ１とし、低屈折率側の重合体成分の屈折率をｎ２で表したとき、両重合体の屈折率の比ｎ１／ｎ２が１．１〜１．４の範囲となるものを選べばよい。具体的には、ポリエステルと、ナイロン、ポリオレフィンなどとの組合せがあげられる。
【００１５】
前記光干渉性フィラメントにおいては、その偏平率は２．０〜１５．０の範囲にあることが好ましく、２．５以上、さらには３．０以上と大きい方がより好ましい。ここで偏平率は、偏平断面の長軸の長さＷと短軸の長さＴとの比Ｗ／Ｔで表した値である。また、特開２００８−１６３４８３号公報の図２に示したように、偏平断面の外層部に保護層を形成しているときは、偏平率はその外層部も含めて算出する。偏平率の上限については、その値が１５．０を越えると、過度に薄平な形状となるため、偏平断面を保ち難くなり、一部が断面内で折れ曲がる等の懸念も出てくる。この点から、扱いやすい偏平率は１５．０以下であり、特に１０．０以下が好ましい。
【００１６】
前記光干渉性フィラメントにおける重合体の積層数は、偏平率を２．０以上とすると、各積層単位の厚みにゆらぎが生じやすくなるため、十分な干渉光量を得る上で、積層数は１５以上が好ましい。さらに、偏平率を大きくすればするほど、積層数は多い方が好ましく、２０層以上、２５層以上がより好ましい。この積層数は多い方が干渉性を高めることができるが、その製造技術の難しさ、特に紡糸口金の複雑さ、溶融ポリマー流れのコントロールの点から、扱いやすいのは１２０層までである。それを越えると、また積層の厚みのゆらぎ幅が広がり、積層を増しただけの効果を得にくくなる。
【００１７】
前記のポリエステルは、ポリエチレンテレフタレートまたはポリエチレンナフタレートが好ましい。また、テレフタル酸成分の一部を他の二官能性カルボン酸成分で置換えたポリエステルであってもよく、および／またはグリコール成分の一部を主成分以外の上記グリコール、もしくは他のジオール成分で置換えたポリエステルであってもよい。
【００１８】
ここで使用されるテレフタル酸以外の二官能性カルボン酸としては、例えばイソフタル酸、ナフタリンジカルボン酸、ジフエニルジカルボン酸、ジフエノキシエタンジカルボン酸、β−ヒドロキシエトキシ安息香酸、ｐ−オキシ安息香酸、５−ナトリウムスルホイソフタル酸、アジピン酸、セバシン酸、１，４−シクロヘキサンジカルボン酸の如き芳香族、脂肪族、脂環族の二官能性カルボン酸をあげることができる。また、上記グリコール以外のジオール化合物としては例えばシクロヘキサン−１，４−ジメタノール、ネオペンチルグリコール、ビスフエノールＡ、ビスフエノールＳの如き脂肪族、脂環族、芳香族のジオール化合物およびポリオキシアルキレングリコール等をあげることができる。
【００１９】
また、前記ポリエステルはケミカルおよび／またはマテリアルリサイクルされたポリエステル、さらには、特開２００４−２７００９７号公報や特開２００４−２１１２６８号公報に記載されているような、特定のリン化合物およびチタン化合物を含む触媒を用いて得られたポリエステルや、ポリ乳酸、ステレオコンプレックスポリ乳酸でもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２０】
以上に説明した本発明の光干渉性フィラメントは、以下の方法により製造することができる。すなわち、特開平１１−１２４７４８号公報の図３に示されているような、２種の重合体を交互に積層した状態で矩形状の吐出孔から、偏平断面の長軸方向と平行に積層されるように吐出する。
【００２１】
上記の吐出孔から溶融吐出された糸条は、５００〜８０００ｍ／分で引取り、必要に応
じて、延伸、熱処理を行い、伸度を１５〜５０％として巻き取ることにより製造すること
ができる。上記で延伸は、未延伸糸を一旦巻き取り、別途延伸しても良いし、未延伸糸を
巻き取らずに連続して延伸してもよい。
【００２２】
ここで、紡糸の引取速度は好ましくは５００〜３０００ｍ／分、より好ましくは５００〜２０００ｍ／分であり、延伸倍率は好ましくは２〜５倍、より好ましくは２．５〜４．５倍である。
【００２３】
前記光干渉性フィラメントにおいて、繊維の形態は特に制限されず長繊維（マルチフィラメント）でも短繊維でもよいが、布帛のソフトな風合いを得る上で長繊維（マルチフィラメント）が好ましい。また、総繊度５０〜２００ｄｔｅｘ、フィラメント数１０本以上（好ましくは１０〜５０本）、単繊維繊度１２ｄｔｅｘ以下であることが好ましい。
【００２４】
本発明の布帛において、前記光干渉性フィラメントと他の繊維（光干渉性を有さないフィラメント）とで布帛が構成される。その際、かかる他の繊維としては、染色工程を省略する上で顔料またはカーボンを練りこんだ合成繊維が好ましい。特に、優れた意匠性を得る上で前述のようなポリエステルにカーボンを練り込んだ黒原着ポリエステルからなる黒原着フィラメントが好ましい。なお、前記光干渉性フィラメントと他の繊維との重量比率としては、（前者：後者）１：９９〜２０：８０の範囲内が好ましい。
【００２５】
また、前記光干渉性フィラメントは１種類でもよいが、優れた意匠性を得る上で互いに異なる色を呈する複数種類（例えば、グリーン色、レッド色、ブルー色、バイオレット色など）の光干渉性フィラメントを用いることも好ましい。なお、ポリマー層の膜厚を適宜変えることにより色を変えることが可能である。
【００２６】
また、前記光干渉性フィラメントは、帝人ファイバー社から「モルフォテックス」（商品名）としてグリーン色、レッド色、ブルー色、バイオレット色など各色のものが販売されているので、それらを使ってもよい。
【００２７】
本発明の布帛において、少なくとも布帛の表裏どちらかの面に凹部が形成されていることが肝要である。そして、かかる凹部に前記光干渉性フィラメントが配されており、凹部の表面に該光干渉性フィラメントが露出している。
【００２８】
ここで、本発明でいう凹部とは、図１に示す布帛断面の模式図において、凹部の深さＨと布帛の厚みＴとの割合Ｈ／Ｔ（以下、凹み率ということもある。）が０．１〜０．９であることが好ましい。凹み率が０．１未満の場合、耐摩耗性は向上するが、凹部の厚みが無いため引裂強度が低下し、カーシート表皮材などとして使用できないおそれがある。また、凹み率が０．９を超える場合は、凹部表面２に露出した光干渉性フィラメントが摩耗により糸切れや毛羽立ちをおこすおそれがあり好ましくない。
【００２９】
また、布帛の面において凹部が複数存在していることが好ましい。例えば、凹部が複数存在し、かつこれらの凹部が島状、縞状、格子状、市松格子状などの模様柄を形成していることが好ましい。なお、かかる凹部は布帛の織編組織により形成された凹部であることが好ましい。
【００３０】
また、本発明の布帛において、光干渉性フィラメントは凹部表面２にのみ露出しており、凹部以外の表面（すなわち、相対的に凸部表面３）において、光干渉性フィラメントが露出せず他の繊維のみが露出している。その際、凸部表面３に露出している他の繊維が前記の黒原着フィラメントのみであると優れた意匠性が得られ好ましい。なお、凹部表面２には、光干渉性フィラメントだけでなく他の繊維も露出していてもよい。特に凹部表面２において、光干渉性フィラメントと他の繊維とが交互に露出すると意匠性がより向上し好ましい。
【００３１】
本発明の布帛は例えば、以下の製造方法により製造することができる。まず、前記光干渉性フィラメントと黒原着フィラメントなどの他の繊維を用いて、図２に示す編組織図や、特開２００６−２４９６１０号公報の図３に示される編組織図（ワッフル状編物用）、特許第３４２００８３号公報の図２に示される編組織図（二重リップル編物用）、特許第３４２００８３号公報の図１に示される織組織図（緯二重織物用）などに従って織編物を織編成し、その際、前記光干渉性フィラメントが凹部に配されるようにするとよい。
【００３２】
また、前記布帛において、前記光干渉性フィラメントの重量比（布帛を構成する全繊維重量対比）は１〜２０重量％（より好ましくは２〜１５重量％）の範囲内であることが好ましい。
【００３３】
織編成された布帛には、必要に応じて通常のアルカリ減量加工、染色加工、起毛加工、紫外線遮蔽加工、抗菌剤、消臭剤、防虫剤、蓄光剤、再帰反射剤、マイナスイオン発生剤等の機能を付与する各種加工を付加適用してもよいが、染色加工を施さなくても優れた意匠性を有するので、染色加工に要するエネルギーを節約するため染色加工を施さないことが好ましい。
【００３４】
かくして得られた布帛において、布帛の表裏少なくともどちらか一方の面には凹部が形成されており、前記光干渉性フィラメントが該凹部にのみ露出しているので、布帛を使用する際に該凹部が対象物に接触することがなく、意匠性に優れるだけでなく耐摩耗性にも優れる。
【００３５】
その際、布帛の耐摩耗性が、ＪＩＳ  Ｌ１０９６（テーバー法、荷重４．９０Ｎ、１０００回）で試験した後の判定等級で３級以上であることが好ましい。
５級：表面の擦り切れが全く認められないもの
４級：表面の擦り切れがわずかに認められるが目立たないもの
３級：表面は擦り切れているが基布に破れに影響する糸切れのないもの
２級：基布の破れが少しでもあるもの
１級：基布の破れが著しいもの
【００３６】
また、布帛の目付としては１００〜７００ｇ／ｍ２（より好ましくは１５０〜６５０ｇ／ｍ２）の範囲内であることが好ましい。該目付が１００ｇ／ｍ２よりも小さいと剛性が小さくなりすぎてカーシート表皮材などとして使用できないおそれがある。逆に、該目付が７００ｇ／ｍ２よりも大きいと、重量が大き過ぎて取扱い性がそこなわれるおそれがある。
また、本発明の布帛において、布帛の厚さＴとしては０．３〜１０ｍｍの範囲が好ましい。
【００３７】
次に、本発明の繊維製品は前記の布帛を用いてなる、カーシート表皮材、ソファー表皮材、および椅子張りからなる群より選択されるいずれかの繊維製品である。かかる繊維製品は前記の布帛を用いているので、意匠性に優れるだけでなく耐摩耗性にも優れる。
【実施例】
【００３８】
以下、実施例をあげて本発明を詳細に説明するが、本発明はこれらによって何ら限定されるものではない。なお、実施例中の各物性は下記の方法により測定したものである。
次に本発明の実施例及び比較例を詳述するが、本発明はこれらによって限定されるものではない。
【００３９】
（１）凹部の深さＨ
超高精密レーザー変位計（キーエンス社製、モデルＬＣ−２４００）を使用して、凹部の深さＨ（ｍｍ）を測定した。
（２）布帛の耐摩耗性
ＪＩＳ  Ｌ１０９６（テーバー法、荷重４．９０Ｎ、１０００回）により試験した後、表面状態を観察し、次の等級で判定した。３級以上を合格とする。
５級：表面の擦り切れが全く認められない。
４級：表面の擦り切れがわずかに認められるが目立たない。
３級：表面は擦り切れているが基布に破れに影響する糸切れのない。
２級：基布の破れが少しでもある。
１級：基布の破れが著しい。
（３）布帛の目付
ＪＩＳ  Ｌ  １０９６ ８．４．２により布帛の目付（ｇ／ｍ２）を測定した。
（４）布帛の厚さ
ＪＩＳ Ｌ １０９６ ８．５．１により布帛の厚さＴ（ｍｍ）を測定した。
（５）意匠性
試験者３名が目視により意匠性を下記の３段階に評価した。
良好：意匠性に優れる。
普通：普通である。
不良：意匠性に劣る。
【００４０】
［実施例１］
テレフタル酸を１０モル％、スルフォイソフタル酸のナトリウムを１モル％共重合したポリエチレンナフタレート（極限粘度は０.５５〜０.５９；ナフタレンジカルボン酸８９モル％）とナイロン６（極限粘度＝１.３）とを２／３の容積比（複合比）の下で、特開２００１−３０３３９２号公報の図２に示す口金を用いて複合紡糸を行ない、特開２００１−３０３３９２号公報の図１（ｄ）で示す偏平断面積層数が３０の未延伸糸を巻取速度（紡糸速度）１５００ｍ／ｍｉｎで巻き取った。この原糸を１１０℃に加熱した供給ローラーと１７０℃に加熱した延伸ローラーとからなるローラー型延伸機で２.０倍に延伸して、１２０ｄｔｅｘ／１２フィラメントの延伸糸（光干渉性フィラメント）を得た。偏平糸の中央における２つのポリマー層の膜厚を測定したところ、ポリエチレンナフタレート層は０.０７μｍ、ナイロン層は０.０８μｍであり、グリーン色の干渉色が認められた。また、モノフィラメントの偏平率は５.６であった。
【００４１】
一方、他の繊維１として、帝人ファイバー社製黒原着ポリエチレンテレフタレートマルチフィラメント（カーボン練り込みポリエチレンテレフタレートからなる）１６７ｄｔｅｘ／３０フィラメントを２本合糸したものを用意した。また、他の繊維２として、帝人ファイバー社製黒原着ポリエチレンテレフタレートマルチフィラメント（カーボン練り込みポリエチレンテレフタレートからなる）高配向未延伸糸２５０ｄｔｅｘ／３０フィラメントを用意した。また、他の繊維３として、帝人ファイバー社製黒原着ポリエチレンテレフタレートマルチフィラメント（カーボン練り込みポリエチレンテレフタレートからなる）１６７ｄｔｅｘ／３０フィラメントを用意した。
【００４２】
次いで、２０Ｇダブルジャージ機を使用し、図２に示す編組織図に従い、編物を編成した。なお、図２に記載の４セット（記載の順）を１リピートとしてこの繰返しで製編した。
製編後編物を８０℃で湯洗いし、次いで１５０℃で乾燥セットを行い、目付３１０ｇ／ｍ２の布帛を得た。その際、染色加工は施さなかった。得られた布帛を図３に示す。
得られた布帛において、凹部表面には前記光干渉性フィラメントと他の繊維が露出しており、凹部以外の箇所（凹部と相対的に凸部の箇所）には黒原着フィラメントのみが露出していた。かかる布帛において、光干渉性フィラメントは布帛を構成する全繊維重量対比３．１％含まれていた。また、凹部の深さＨは０．５ｍｍ、凹部の合計面積比率が布帛面の面積対比４０％、布帛の厚さＴは１．１ｍｍ、凹み率は０．４５であり、凹部は複数存在し、意匠性は良好であった。また、布帛の耐摩耗性は４級と良好であった。
次いで、該布帛を用いて、カーシート表皮材およびソファー表皮材および椅子張りを得て使用したところ、意匠性に優れるだけでなく耐久性にも優れていた。
【００４３】
［実施例２］
実施例１において、偏平糸の中央における２つのポリマー層の膜厚を、ポリエチレンナフタレート層は０.０９μｍ、ナイロン層は０.１０μｍに変えること以外は同様にしてレッド色の干渉色を呈する１２０ｄｔｅｘ／１２フィラメントの光干渉性フィラメントを得た。
また、実施例１において、偏平糸の中央における２つのポリマー層の膜厚を、ポリエチレンナフタレート層は０.０６μｍ、ナイロン層は０.０６μｍに変えること以外は同様にしてブルー色の干渉色を呈する１２０ｄｔｅｘ／１２フィラメントの光干渉性フィラメントを得た。
【００４４】
次いで、実施例１において、他の繊維３にかえてレッド色の干渉色を呈する光干渉性フィラメントを使用し、かつグリーン色の干渉色を呈する光干渉性フィラメントにかえてブルー色の干渉色を呈する光干渉性フィラメントを使用すること以外は実施例１と同様にした。
得られた布帛において、凹部には前記光干渉性フィラメントと他の繊維が露出しており、凹部以外の箇所（凹部と相対的に凸部の箇所）には黒原着フィラメントのみが露出していた。
かかる布帛において、目付２９８ｇ／ｍ２、光干渉性フィラメントは布帛を構成する全繊維重量対比１４．１％含まれていた。また、凹部の深さＨは０．４ｍｍ、凹部の合計面積比率が布帛面の面積対比４０％、布帛の厚さＴは１．１ｍｍ、凹み率は０．３６、凹部は複数存在し、意匠性は良好であった。また、布帛の耐摩耗性は３．５級と良好であった。
【００４５】
［比較例１］
実施例１において、図４に示す編組織図を用いること以外は実施例１と同様にした。得られた布帛において、凹部には光干渉性フィラメントと他の繊維が露出しており、凹部以外の箇所（凹部と相対的に凸部の箇所）には黒原着フィラメントだけでなく前記光干渉性フィラメントも露出していた。かかる布帛において、目付２７０ｇ／ｍ２、光干渉性フィラメントは布帛を構成する全繊維重量対比１３．７％含まれていた。また、凹部の深さＨは０．５ｍｍ、凹部の合計面積比率が布帛面の面積対比４０％、布帛の厚さＴは１．１ｍｍ、凹み率は０．４５、凹部は複数存在し、意匠性は良好であった。また、布帛の耐摩耗性は１級と不良であった。
【産業上の利用可能性】
【００４６】
本発明によれば、光干渉性フィラメントを含む布帛であって、意匠性に優れるだけでなく耐摩耗性にも優れる布帛および繊維製品が提供され、その工業的価値は極めて大である。
【符号の説明】
【００４７】
１  凹部
２  凹部の表面
３  凹部以外の箇所（凸部）の表面
【図１】
2011074548.tif 000003
【図２】
2011074548.tif 000004
【図３】
2011074548.tif 000005
【図４】
2011074548.tif 000006